(57)【要約】【課題】  発電運転により生成する水がガス拡散層上に滞留することを確実に防止可能である良好な排水性を有する高分子電解質形燃料電池を提供する。【解決手段】  高分子電解質形燃料電池１００が、高分子電解質膜１０２と、一対の触媒層１０２ａ，１０２ｂと、一対のガス拡散層１０３ａ，１０３ｂと、一対のセパレータ１０５ａ，１０５ｂとに加え、一対のメッシュシート１０８ａ，１０８ｂを備え、前記セパレータの親水性の程度Ｈ１と、前記メッシュシートの親水性の程度Ｈ２と、前記ガス拡散層の親水性の程度Ｈ３とが、Ｈ１＞Ｈ２＞Ｈ３なる関係にある。【選択図】  図１
2008176971.tif 000002
【特許請求の範囲】
【請求項１】
高分子電解質膜と、
前記高分子電解質膜の両面に該高分子電解質膜と触媒層とが接触するように配設されたガス拡散層を有する一対のガス拡散電極と、
前記一対のガス拡散電極を挟み、前記一対のガス拡散電極のガス拡散層に反応ガスを供給するための溝状の流路をその主面に有する一対のセパレータと、
メッシュシートと、を備え、
前記一対のガス拡散層と前記一対のセパレータの主面との間の少なくとも一方に前記メッシュシートが挿設されている高分子電解質形燃料電池であって、
前記セパレータが有する流路の親水性の程度Ｈ１と、前記メッシュシートの少なくとも前記流路に対向する部分の親水性の程度Ｈ２と、前記ガス拡散層の少なくとも前記流路に対向する部分の親水性の程度Ｈ３とが、式（１）に示す関係にある、高分子電解質形燃料電池。
Ｈ１＞Ｈ２＞Ｈ３  ・・・（１）
【請求項２】
前記メッシュシートが、炭素からなる繊維が格子状に編み込まれてなる、請求項１記載の高分子電解質形燃料電池。
【請求項３】
前記繊維が、その表面に親水性基及び疎水性基の少なくとも一方を備えている、請求項２記載の高分子電解質形燃料電池。
【請求項４】
前記メッシュシートが、導電性助剤が混合された樹脂又はゴムからなる繊維が格子状に編み込まれてなる、請求項１記載の高分子電解質形燃料電池。
【請求項５】
前記繊維が、その表面に親水性基及び疎水性基の少なくとも一方を備えている、請求項４記載の高分子電解質形燃料電池。
【請求項６】
前記メッシュシートが、導電性助剤が付着された樹脂又はゴムからなる繊維が格子状に編み込まれてなる、請求項１記載の高分子電解質形燃料電池。
【請求項７】
前記繊維が、その表面に親水性基及び疎水性基の少なくとも一方を備えている、請求項６記載の高分子電解質形燃料電池。
【請求項８】
前記メッシュシートの開口径が、前記ガス拡散層の細孔径よりも大きい、請求項１記載の高分子電解質形燃料電池。
【請求項９】
前記メッシュシートの硬度が、前記セパレータの硬度よりも低い、請求項１記載の高分子電解質形燃料電池。
【発明の詳細な説明】
【技術分野】
【０００１】
本発明は、燃料ガスと酸化剤ガスとが供給されて電気化学的な燃焼により電力を発生させる高分子電解質形燃料電池に関する。
【背景技術】
【０００２】
従来から、高分子電解質膜を備える高分子電解質形燃料電池積層体（以下、単に「高分子電解質形燃料電池」という）は、発電運転の際の動作温度が他の燃料電池積層体の動作温度と比べて低いことに加えて、出力電力密度が比較的高く、かつ長期信頼性に優れているため、燃料電池コージェネレーションシステム（以下、単に「燃料電池システム」という）を構成するための燃料電池積層体として注目されている。
【０００３】
高分子電解質形燃料電池は、水素を含有する燃料ガスと、空気等の酸素を含有する酸化剤ガスとを電気化学的に反応させることにより、電力と熱とを同時に発生させる。ところで、この高分子電解質形燃料電池により負荷を駆動させるためには、高分子電解質形燃料電池は、その負荷の要求に応じた出力電圧を発生させる必要がある。しかし、高分子電解質形燃料電池を構成する単電池の出力電圧は、通常、負荷の要求に応じた出力電圧ではない。そこで、一般的な高分子電解質形燃料電池では、複数の単電池が電気的に直列に連結されている。これにより、高分子電解質形燃料電池は、負荷の要求に応じた出力電圧を負荷に印加する。
【０００４】
以下、従来の一般的な高分子電解質形燃料電池の構成について概説する。
【０００５】
図５は、従来の一般的な高分子電解質形燃料電池の構成を模式的に示す斜視図である。尚、図５では、単電池の構成を分かり易く説明するために、高分子電解質形燃料電池の一部を分解した状態を示している。
【０００６】
図５に示すように、従来の一般的な高分子電解質形燃料電池２００は、その主要な構成要素としての電解質膜−電極積層体２０１を備えている。そして、この電解質膜−電極積層体２０１は、その一方の主面に触媒層２０２ａが配設されかつその他方の主面に触媒層２０２ｂが配設された高分子電解質膜２０２と、燃料ガスの通気性と電子伝導性とを共に有するガス拡散層２０３ａと、酸化剤ガスの通気性と電子伝導性とを共に有するガス拡散層２０３ｂとを備えている。
【０００７】
電解質膜−電極積層体２０１の周囲、つまり、高分子電解質膜２０２の周囲は、一対のガスケット２０４ａ及び２０４ｂにより挟持されている。このように、電解質膜−電極積層体２０１の周囲がガスケット２０４ａ及び２０４ｂにより挟持されることで、高分子電解質形燃料電池２００からの燃料ガス及び酸化剤ガスの漏出が確実に回避されると共に、高分子電解質形燃料電池２００における燃料ガスと酸化剤ガスとの混合が確実に回避される。
【０００８】
ガスケット２０４ａ及び２０４ｂを備える電解質膜−電極積層体２０１は、一対の導電性のセパレータ２０５ａ及び２０５ｂにより更に挟持されている。これにより、高分子電解質形燃料電池２００において、単電池２００ａが構成されている。尚、セパレータ２０５ａは、図５では隠れているが、ガス拡散層２０３ａに燃料ガスを供給しかつ余剰の燃料ガスを排出するための燃料ガス流路２１５ａを備えている。又、セパレータ２０５ｂは、ガス拡散層２０３ｂに酸化剤ガスを供給しかつ余剰の酸化剤ガスを排出するための酸化剤ガス流路２１５ｂを備えている。
【０００９】
そして、図５に示すように、従来の一般的な高分子電解質形燃料電池２００では、複数の単電池２００ａが電気的に直列に連結されている。これにより、高分子電解質形燃料電池２００の出力電圧が、負荷の要求に適合する出力電圧とされる。又、単電池２００ａの積層体は、一対の集電板２０６ａ及び２０６ｂと絶縁板（図示せず）とを介して、一対の端板２０７ａ及び２０７ｂにより挟持されている。これにより、高分子電解質形燃料電池２００において、複数の単電池２００ａが電気的に確実に連結されている。
【００１０】
ところで、高分子電解質形燃料電池により所望の電力を実用的に得るためには、水素イオンの輸送能を確実に確保するために、単電池が備える高分子電解質膜を十分に加湿する必要がある。そして、その一方で、高分子電解質形燃料電池により所望の電力を実用的に得るためには、触媒層に燃料ガス及び酸化剤ガスを不足無く十分に供給するために、ガス拡散層の通気性を確実に確保する必要がある。
【００１１】
しかし、従来の一般的な高分子電解質形燃料電池では、燃料ガスと酸化剤ガスとの電気化学的な反応により水が生成する。そして、その生成した水が、ガス拡散層の表面に水滴状に滞留する。この水滴は、高分子電解質形燃料電池の発電運転時間の経過に伴い、触媒層への燃料ガス及び酸化剤ガスの供給を阻害する程度にまで大型化する。つまり、従来の一般的な高分子電解質形燃料電池では、発電運転時間の経過に伴い、その発電性能を著しく悪化させるフラッディングが発生する。
【００１２】
図６は、従来の一般的な高分子電解質形燃料電池が備えるガス拡散層の表面で水滴が経時的に大型化する過程を示す模式図である。
【００１３】
図６（ａ）に示すように、高分子電解質形燃料電池２００の発電運転の際、酸化剤ガス流路２１５ｂと対向するガス拡散層２０３ｂの表面には、燃料ガスと酸化剤ガスとの電気化学的な反応により、例えば水滴ｗ１ａ〜ｗ３ａが発生する。この場合、図６（ｂ）に示すように、高分子電解質形燃料電池２００の発電運転時間が経過すると、燃料ガスと酸化剤ガスとの電気化学的な反応により生成する水が順次供給されて、水滴ｗ１ａ〜ｗ３ａが水滴ｗ１ｂ〜ｗ３ｂに大型化する。この際、酸化剤ガス流路２１５ｂの壁面に析出した結露水ｃｗは、酸化剤ガス流路２１５ｂの壁面を伝わり、高分子電解質形燃料電池２００から排出される。しかし、大型化した水滴ｗ１ｂ〜ｗ３ｂは、未だ酸化剤ガスにより押し出される程度にまで大型化していない状態、又は、酸化剤ガス流路２１５ｂの壁面に接触する程度にまで大型化していない状態においては、ガス拡散層２０３ｂの表面に更に滞留する。そして、図６（ｃ）に示すように、高分子電解質形燃料電池２００の発電運転時間が更に経過すると、燃料ガスと酸化剤ガスとの電気化学的な反応により生成する水が更に供給されて、水滴ｗ１ｂ〜ｗ３ｂがガス拡散層２０３ｂへの酸化剤ガスの供給を阻害する程度の大きさであるｗ１ｃ〜ｗ３ｃにまで更に大型化する。
【００１４】
つまり、従来の一般的な高分子電解質形燃料電池では、ガス拡散層の通気性が経時的に悪化する。又、従来の一般的な高分子電解質形燃料電池では、撥水処理のバラツキ、或いは、その長時間の使用により、ガス拡散層の撥水性が部分的に低下する。この場合、ガス拡散層の表面に滞留する水滴の滞留量が増大するので、ガス拡散層の通気性が更に悪化する。これらのため、従来の一般的な高分子電解質形燃料電池の構成では、負荷が要求する所望の電力を実用的に得ることは困難である。
【００１５】
そこで、電解質膜における適正な水分状態及び反応ガスの供給を制御可能な燃料電池を提供するために、反応電極、拡散層及びセパレータが、反応ガスが通過するガス通路と水及び水蒸気が通過する水通路とを各々備えていることを特徴とする燃料電池の構成が提案されている（例えば、特許文献１参照）。
【特許文献１】特開２００３−１５１５８５号公報
【発明の開示】
【発明が解決しようとする課題】
【００１６】
しかしながら、上記従来の提案は、単に反応ガスが通過するガス通路と水が通過する水通路とを完全に分離することでガス通路に要求される特性と水通路に要求される特性とを実現する構成であって、ガス拡散層の通気性を積極的に確保する構成ではない。
【００１７】
つまり、上記従来の提案は、高分子電解質形燃料電池の発電運転中にガス拡散層の通気性を確実に確保して触媒層に燃料ガス及び酸化剤ガスを不足無く十分にかつ適切に供給するという観点においては、未だ改善の余地がある。
【００１８】
本発明は、上記従来の課題を鑑みてなされたものであり、その発電運転により生成する水がガス拡散層上に滞留することを確実に防止可能な、良好な排水性を有する高分子電解質形燃料電池を提供することを目的としている。
【課題を解決するための手段】
【００１９】
上記従来の課題を解決するために、本発明に係る高分子電解質形燃料電池は、高分子電解質膜と、前記高分子電解質膜の両面に該高分子電解質膜と触媒層とが接触するように配設されたガス拡散層を有する一対のガス拡散電極と、前記一対のガス拡散電極を挟み、前記一対のガス拡散電極のガス拡散層に反応ガスを供給するための溝状の流路をその主面に有する一対のセパレータと、メッシュシートと、を備え、前記一対のガス拡散層と前記一対のセパレータの主面との間の少なくとも一方に前記メッシュシートが挿設されている高分子電解質形燃料電池であって、前記セパレータが有する流路の親水性の程度Ｈ１と、前記メッシュシートの少なくとも前記流路に対向する部分の親水性の程度Ｈ２と、前記ガス拡散層の少なくとも前記流路に対向する部分の親水性の程度Ｈ３とが、式（１）に示す関係にある。
【００２０】
Ｈ１＞Ｈ２＞Ｈ３  ・・・（１）
かかる構成とすると、ガス拡散層とセパレータの主面との間にメッシュシートが挿設されており、ガス拡散層からメッシュシートを介してセパレータが有する流路に向けて親水性の程度が次第に上昇するように構成されているので、ガス拡散層上に生成した水滴をセパレータが有する流路に向けて積極的に移動させることが可能になる。
【００２１】
この場合、前記メッシュシートが、炭素からなる繊維が格子状に編み込まれてなる。
【００２２】
かかる構成とすると、メッシュシートが炭素からなる繊維を格子状に編み込んで構成されているので、ガス拡散層とセパレータとを相互に電気的に確実に接続することが可能になる。
【００２３】
この場合、前記繊維が、その表面に親水性基及び疎水性基の少なくとも一方を備えている。
【００２４】
かかる構成とすると、炭素からなる繊維がその表面に親水性基及び疎水性基の少なくとも一方を備えているので、ガス拡散層からメッシュシートを介してセパレータが有する流路に向けて親水性の程度が次第に上昇するように構成することが可能になる。
【００２５】
又、上記の場合、前記メッシュシートが、導電性助剤が混合された樹脂又はゴムからなる繊維が格子状に編み込まれてなる。
【００２６】
かかる構成とすると、メッシュシートが、導電性助剤が混合された樹脂又はゴムからなる繊維を格子状に編み込んで構成されているので、メッシュシートに効果的な弾性を付与することが可能になる。これにより、ガス拡散層とセパレータとが直接接触する部分を設けることができるので、ガス拡散層とセパレータとを電気的により一層確実に接続することが可能になる。
【００２７】
この場合、前記繊維が、その表面に親水性基及び疎水性基の少なくとも一方を備えている。
【００２８】
かかる構成とすると、導電性助剤が混合された樹脂又はゴムからなる繊維がその表面に親水性基及び疎水性基の少なくとも一方を備えているので、ガス拡散層からメッシュシートを介してセパレータが有する流路に向けて親水性の程度が次第に上昇するように構成することが可能になる。
【００２９】
又、上記の場合、前記メッシュシートが、導電性助剤が付着された樹脂又はゴムからなる繊維が格子状に編み込まれてなる。
【００３０】
かかる構成とすると、メッシュシートが、導電性助剤が付着された樹脂又はゴムからなる繊維を格子状に編み込んで構成されているので、これによっても、メッシュシートに効果的な弾性を付与することが可能になる。従って、ガス拡散層とセパレータとが直接接触する部分を設けることができるので、ガス拡散層とセパレータとを電気的により一層確実に接続することが可能になる。
【００３１】
この場合、前記繊維が、その表面に親水性基及び疎水性基の少なくとも一方を備えている。
【００３２】
かかる構成とすると、導電性助剤が付着された樹脂又はゴムからなる繊維がその表面に親水性基及び疎水性基の少なくとも一方を備えているので、ガス拡散層からメッシュシートを介してセパレータが有する流路に向けて親水性の程度が次第に上昇するように構成することが可能になる。
【００３３】
又、上記の場合、前記メッシュシートの開口径が、前記ガス拡散層の細孔径よりも大きい。
【００３４】
かかる構成とすると、メッシュシートの開口径がガス拡散層の細孔径よりも大きく構成されているので、メッシュシートにより燃料ガス及び酸化剤ガスの各ガス拡散層への拡散が妨げられることを確実に回避することが可能になる。
【００３５】
又、上記の場合、前記メッシュシートの硬度が、前記セパレータの硬度よりも低い。
【００３６】
かかる構成とすると、メッシュシートの硬度がセパレータの硬度よりも低いので、セパレータがメッシュシートを容易に変形させることができる。これにより、セパレータとガス拡散層との電気的な接続を確実に確保することが可能になる。
【発明の効果】
【００３７】
本発明は、以上に述べたような手段において実施され、その発電運転により生成する水がガス拡散層上に滞留することを確実に防止可能な、良好な排水性を有する高分子電解質形燃料電池を提供することが可能になるという効果を奏する。
【発明を実施するための最良の形態】
【００３８】
以下、本発明を実施するための最良の形態について、図面を参照しながら詳細に説明する。
【００３９】
先ず、本発明の実施の形態に係る高分子電解質形燃料電池の特徴的な構成について説明する。
【００４０】
図１は、本発明の実施の形態に係る高分子電解質形燃料電池の特徴的な構成を模式的に示す斜視図である。尚、図１では、単電池の構成を分かり易く説明するために、高分子電解質形燃料電池の一部を分解した状態を示している。
【００４１】
図１に示すように、本発明の実施の形態に係る高分子電解質形燃料電池１００は、その主要な構成要素としての電解質膜−電極積層体１０１を備えている。そして、この電解質膜−電極積層体１０１は、その一方の主面に触媒層１０２ａが配設されかつその他方の主面に触媒層１０２ｂが配設された高分子電解質膜１０２と、一対のガス拡散層１０３ａ及び１０３ｂとを備えている。
【００４２】
具体的には、高分子電解質膜１０２は、水素イオンを選択的に輸送する所定の高分子電解質により矩形状に構成されている。この高分子電解質膜１０２の一方の主面に、白金等の所定の触媒能を有する金属が担持されたカーボン粉末を主成分とする矩形状の触媒層１０２ａが例えば同軸状に配設されている。又、図１では隠れているが、この高分子電解質膜１０２の他方の主面に、白金等の所定の触媒能を有する金属が担持されたカーボン粉末を主成分とする矩形状の触媒層１０２ｂが例えば同軸状に配設されている。そして、触媒層１０２ａ及び１０２ｂの主面を覆うようにして、矩形状のガス拡散層１０３ａ及び１０３ｂが各々配設されている。ここで、ガス拡散層１０３ａは、燃料ガスの通気性と電子伝導性とを有している。又、ガス拡散層１０３ｂは、酸化剤ガスの通気性と電子伝導性とを有している。これにより、高分子電解質形燃料電池１００において、その主要な構成要素としての電解質膜−電極積層体１０１が構成されている。
【００４３】
そして、本発明の実施の形態に係る高分子電解質形燃料電池１００では、ガス拡散層１０３ａのセパレータ１０５ａ側の主面、及び、ガス拡散層１０３ｂのセパレータ１０５ｂ側の主面を覆うようにして、矩形状のメッシュシート１０８ａ及び１０８ｂが各々同軸状に配設されている。このように、本発明の実施の形態に係る高分子電解質形燃料電池１００の構造上の主たる特徴点は、先ず、ガス拡散層１０３ａの上にメッシュシート１０８ａが配設され、かつガス拡散層１０３ｂの上（図１では下）にメッシュシート１０８ｂが配設されている点である。ここで、本明細書では、ガス拡散層１０３ａ及び１０３ｂの双方の主面上にメッシュシート１０８ａ及び１０８ｂが各々配設されている形態を例示しているが、このような形態に限定されることはない。本発明の実施の形態では、ガス拡散層１０３ａ及び１０３ｂの少なくとも一方の主面上にメッシュシート１０８ａ及び１０８ｂの少なくとも一方が配設される。尚、このメッシュシート１０８ａ及び１０８ｂの具体的な構成、及び、本発明を実施するための他の特徴的な構成については、後に詳細に説明する。
【００４４】
一方、図１に示すように、電解質膜−電極積層体１０１の周囲、つまり、高分子電解質膜１０２の周囲は、一対のガスケット１０４ａ及び１０４ｂにより挟持されている。これらのガスケット１０４ａ及び１０４ｂは、メッシュシート１０８ａ及び１０８ｂの主面を露出させるよう、各々額縁状に構成されている。又、これらのガスケット１０４ａ及び１０４ｂは、その露出するメッシュシート１０８ａ及び１０８ｂの主面が後述するセパレータの主面に当接するよう、各々の厚みが適切に設定されている。このように、電解質膜−電極積層体１０１の周囲がガスケット１０４ａ及び１０４ｂにより挟持されることで、高分子電解質形燃料電池１００から燃料ガス及び酸化剤ガスが漏出することを確実に回避することができる。又、これにより、高分子電解質形燃料電池１００において燃料ガスと酸化剤ガスとが混合することを確実に回避することができる。
【００４５】
又、図１に示すように、この高分子電解質形燃料電池１００では、ガスケット１０４ａ及び１０４ｂによりその周囲が挟持された電解質膜−電極積層体１０１が、一対の導電性のセパレータ１０５ａ及び１０５ｂにより挟持されている。これにより、高分子電解質形燃料電池１００において、単電池１００ａが構成されている。ここで、セパレータ１０５ａは、図１では隠れているが、そのメッシュシート１０８ａと当接する主面に、ガス拡散層１０３ａに燃料ガスを供給すると共に、余剰の燃料ガスを排出するための燃料ガス流路１１５ａを、サーペンタイン状に備えている。この燃料ガス流路１１５ａの一端は貫通孔ｈｆ１に接続され、この燃料ガス流路１１５ａの他端は貫通孔ｈｆ２に接続されている。一方、セパレータ１０５ｂは、そのメッシュシート１０８ｂと当接する主面に、ガス拡散層１０３ｂに酸化剤ガスを供給すると共に、余剰の酸化剤ガスを排出するための酸化剤ガス流路１１５ｂを、サーペンタイン状に備えている。この酸化剤ガス流路１１５ｂの一端は貫通孔ｈｏ１に接続され、この酸化剤ガス流路１１５ｂの他端は貫通孔ｈｏ２に接続されている。尚、燃料ガス流路１１５ａ及び酸化剤ガス流路１１５ｂは、セパレータ１０５ａ及び１０５ｂとは別に設けることもできる。しかし、セパレータ１０５ａ及び１０５ｂの表面に溝状の凹部を設け、この凹部を燃料ガス流路１１５ａ及び酸化剤ガス流路１１５ｂとする形態が一般的な形態である。
【００４６】
尚、図１では図示しないが、セパレータ１０５ａ及び１０５ｂは、セパレータ１０５ａの燃料ガス流路１１５ａを備える面と反対側の面、及び、セパレータ１０５ｂの酸化剤ガス流路１１５ｂを備える面と反対側の面の少なくとも一方に、冷却液流路を備えている。この冷却液流路の一端は図示しない貫通孔ｈｗ１に接続され、この冷却液流路の他端は図示しない貫通孔ｈｗ２に接続されている。この冷却液流路には、水等の冷却液が通流される。この冷却液は、電解質膜−電極積層体１０１において進行する電気化学的な反応により発生した熱を逐次回収する。これにより、高分子電解質形燃料電池１００の温度が適切に保たれる。この冷却液流路は、単電池１００ａの１セル毎に設けられていてもよく、２セル毎に設けられていてもよい。又、隣り合うセパレータ１０５ａと１０５ｂとは、一体化されていてもよい。
【００４７】
但し、セパレータ１０５ａ及び１０５ｂの後述する集電板１０６ａ及び１０６ｂと接する面には、燃料ガス流路１１５ａ、酸化剤ガス流路１１５ｂ及び冷却液流路は設けられてはいない。
【００４８】
そして、図１に示すように、この高分子電解質形燃料電池１００では、複数の単電池１００ａが電気的に直列に連結されている。ここで、単電池１００ａは、高分子電解質形燃料電池１００の出力電圧に対する要求に応じて、例えば、１０段から２００段の範囲で積層される。これにより、高分子電解質形燃料電池１００の出力電圧が、負荷の要求に適合する出力電圧とされる。又、図１に示すように、単電池１００ａの積層体は、一対の集電板１０６ａ及び１０６ｂと絶縁板（図１では図示せず）とを介して一対の端板１０７ａ及び１０７ｂにより挟持され、締結ボルト（図１では図示せず）により締結されている。これにより、高分子電解質形燃料電池１００において、複数の単電池１００ａが電気的に確実に連結されている。
【００４９】
ここで、この単電池１００ａの積層体において、貫通孔ｈｆ１、貫通孔ｈｆ２、貫通孔ｈｏ１及び貫通孔ｈｏ２は、単電池１００ａの積層方向に延びる燃料ガス供給マニホールド孔、燃料ガス排出マニホールド孔、酸化剤ガス供給マニホールド孔及び酸化剤ガス排出マニホールド孔をそれぞれ構成している。又、単電池１００ａの積層体において、貫通孔ｈｗ１及び貫通孔ｈｗ２は、単電池１００ａの積層方向に延びる冷却液供給マニホールド孔及び冷却液排出マニホールド孔（図１では図示せず）をそれぞれ構成している。
【００５０】
又、この高分子電解質形燃料電池１００において、単電池１００ａの積層方向に延びる燃料ガス供給マニホールド孔、燃料ガス排出マニホールド孔、酸化剤ガス供給マニホールド孔、酸化剤ガス排出マニホールド孔、冷却液供給マニホールド孔及び冷却液排出マニホールド孔（以下、これらを総称して「各マニホールド孔」という。）の両端のうちの少なくとも一方の端には、それぞれ燃料ガス供給孔、燃料ガス排出孔、酸化剤ガス供給孔、酸化剤ガス排出孔、冷却液供給孔及び冷却液排出孔（以下、これらを総称して「各給排孔」という。）が設けられており、各マニホールド孔と各給排孔とがそれぞれ連通している。
【００５１】
又、高分子電解質形燃料電池１００を単電池１００ａの積層体の積層方向から見て、集電板１０６ａ及び１０６ｂが、各マニホールド孔を覆うように配置されている場合、各マニホールド孔と各給排孔とをそれぞれ連通する貫通孔が、集電板１０６ａ及び１０６ｂに設けられる。例えば、単電池１００ａの積層体の積層方向から見て、集電板１０６ａ及び１０６ｂの大きさとセパレータ１０５ａ及び１０５ｂの大きさとがほぼ一致している場合には、各マニホールド孔と各給排孔とをそれぞれ連通する貫通孔が、集電板１０６ａ及び１０６ｂに設けられる。尚、例えば、単電池１００ａの積層体の積層方向から見て、集電板１０６ａ及び１０６ｂが、各マニホールド孔を覆ってはいない場合には、集電板１０６ａ及び１０６ｂに貫通孔を設ける必要はない。
【００５２】
又、絶縁板についても、集電板１０６ａ及び１０６ｂと同様に、高分子電解質形燃料電池１００を単電池１００ａの積層体の積層方向から見て、絶縁板が各マニホールド孔を覆うように配置されている場合、各マニホールド孔と各給排孔とをそれぞれ連通する貫通孔が絶縁板に設けられる。
【００５３】
又、端板１０７ａ及び１０７ｂについても、集電板１０６ａ及び１０６ｂと同様に、高分子電解質形燃料電池１００を単電池１００ａの積層体の積層方向から見て、端板１０７ａ及び１０７ｂが各マニホールド孔を覆うように配置されている場合、各マニホールド孔と各給排孔とをそれぞれ連通する貫通孔が、端板１０７ａ及び１０７ｂに設けられる。
【００５４】
次に、本発明の実施の形態に係るメッシュシートの特徴的な構成について説明する。
【００５５】
図２（ａ）は、本発明の実施の形態に係るメッシュシートの特徴的な構成を模式的に示す斜視図である。
【００５６】
図２（ａ）に示すように、本発明の実施の形態に係るメッシュシート１０８ａ及び１０８ｂは、例えば、直径が約３０μｍであるＰＴＦＥ製の繊維の表面にカーボンを蒸着した導電性繊維ｆ１及びｆ２を格子幅ｄ，ｄが０．８ｍｍとなるように格子状に編み込んだ構成を備えている。ここで、この導電性繊維ｆ１及びｆ２の表面の親水性は、蒸着したカーボンの厚みや緻密さ等により適宜制御することが可能である。或いは、このメッシュシート１０８ａ及び１０８ｂは、例えば、適度な親水性を具備しかつその直径が約３０μｍである炭素製の導電性繊維ｆ１及びｆ２を格子幅ｄ，ｄが０．８ｍｍとなるように格子状に編み込んだ構成を備えている。
【００５７】
本明細書では、メッシュシート１０８ａ及び１０８ｂを構成する導電性繊維ｆ１及びｆ２の直径を約３０μｍとしているが、これに限定されることはない。即ち、メッシュシート１０８ａ及び１０８ｂを構成する導電性繊維ｆ１及びｆ２の直径は、高分子電解質形燃料電池１００を製造する際の搬送時の衝撃等に耐え得る強度を備え、かつ燃料ガス流路１１５ａ及び酸化剤ガス流路１１５ｂの各々の内部に配置した場合に燃料ガス及び酸化剤ガスの通気性（流れ）を妨げない直径とすればよい。具体的には、導電性繊維ｆ１及びｆ２を構成する素材の強度にもよるが、一般的には、概ね数μｍ〜数十μｍの直径とすることが望ましい。
【００５８】
又、本明細書では、導電性繊維ｆ１及びｆ２をその格子幅ｄ，ｄが０．８ｍｍとなるように格子状に編み込んでメッシュシート１０８ａ及び１０８ｂを構成しているが、これに限定されることはない。ここで、メッシュシート１０８ａ及び１０８ｂの格子幅ｄ，ｄ、即ち、メッシュシート１０８ａ及び１０８ｂの開口径は、極端に小径であると液膜を形成して燃料ガス及び酸化剤ガスの通気性を悪化させ、逆に、極端に大径であると水滴を排出する効果が低減する。そのため、格子幅ｄ，ｄは、概ね０．１ｍｍ〜１．５ｍｍの範囲の格子幅とすることが望ましい。かかる範囲の格子幅は、ガス拡散層１０３ａ及び１０３ｂとして用いられるカーボンペーパーの一般的な開口径（細孔径）に対して十分に大きいので、メッシュシート１０８ａ及び１０８ｂにより燃料ガス及び酸化剤ガスの拡散が妨げられることを回避することができる。
【００５９】
ここで、本発明の実施の形態に係るメッシュシートを構成可能な導電性繊維ｆ１及びｆ２の他の構成について具体的に説明する。
【００６０】
図３（ａ）及び（ｂ）は、本発明の実施の形態に係るメッシュシートを構成可能な導電性繊維の他の構成を模式的に例示する断面図である。
【００６１】
図３（ａ）に示すように、本発明の実施の形態に係るメッシュシート１０８ａ及び１０８ｂを構成可能な他の導電性繊維ｆ１及びｆ２としては、例えば、導電性助剤ｃ１が混合された繊維状の樹脂ｒ１の表面に親水性層ｈ１を形成した導電性繊維ｆ１及びｆ２が挙げられる。又、図３（ｂ）に示すように、本発明の実施の形態に係るメッシュシート１０８ａ及び１０８ｂを構成可能な他の導電性繊維ｆ１及びｆ２としては、例えば、導電性助剤ｃ２が塗布又は蒸着された繊維状のゴムｒ２の表面に撥水性層ｈ２を形成した導電性繊維ｆ１及びｆ２が挙げられる。ここで、本発明では、図３（ａ）及び（ｂ）に示す特徴的な構成に限定されることはなく、樹脂Ｒ１、ゴムｒ２、導電性助剤ｃ１及びｃ２、親水性層ｈ１及び撥水性層ｈ２の各々を適当に組み合わせることにより、導電性繊維ｆ１及びｆ２を構成する。又、親水性層ｈ１の親水性の程度や、撥水性層ｈ２の撥水性の程度を、親水処理又は撥水処理の処理条件により適切に設定する。これにより、メッシュシート１０８ａ及び１０８ｂの表面性状を目的の性状とする。
【００６２】
繊維状の樹脂ｒ１の素材としては、熱可塑性樹脂を用いることが可能である。この熱可塑性樹脂としては、例えば、ポリエチレン、ポリスチレン、ポリプロピレン、ポリエチレンテレフタレート、ポリブチレンテレフタレート、ポリエーテルスルホン、ポリカーボネート、ポリオキサメチレン、ポリアミド、ポリイミド、ポリアミドイミド、ポリビニルアルコール、ポリビニルクロライド、フッ素樹脂、ポリフェニルサルフォン、ポリエーテルエーテルケトン、ポリエーテルケトン、ポリスルフォン、ポリアリレート、ポリエーテルイミド、ポリメチルペンテン等を用いることが可能である。
【００６３】
又、繊維状の樹脂ｒ１の素材としては、上記熱可塑性樹脂に代えて、熱硬化性樹脂を用いることも可能である。この熱硬化性樹脂としては、例えば、尿素樹脂、メラミン樹脂、グアナミン樹脂等のアミノ樹脂、ビスフェノール型エポキシ樹脂、ノボラック型エポキシ樹脂、脂環型エポキシ樹脂、ビフェニル型エポキシ樹脂、ナフタレン型エポキシ樹脂、グリシジルエステル型エポキシ樹脂、グリシジルアミン型エポキシ樹脂、ハロゲン化ビスフェノール型エポキシ樹脂等のエポキシ樹脂、レゾール型又はノボラック型等のフェノール樹脂、ポリイミド樹脂等が挙げられる。
【００６４】
繊維状のゴムｒ２の素材としては、例えば、フッ素ゴム、シリコーンゴム、天然ゴム、ＥＰＤＭ、ブチルゴム、塩化ブチルゴム、臭化ブチルゴム、ブタジエンゴム、スチレン−ブタジエン共重合体、エチレン−酢酸ビニルゴム、アクリルゴム、ポリイソプロピレンポリマー、或いはポリスチレン系、ポリオレフィン系、ポリエステル系及びポリアミド系等の熱可塑性エストラマー等が挙げられる。尚、繊維状のゴムｒ２を構成する素材として硫黄を含むゴムを用いる場合には、そのゴムから硫黄が溶出する場合がある。この場合、溶出した硫黄は、触媒層１０２ａ及び１０２ｂにおける白金を被毒する場合がある。そのため、繊維状のゴムｒ２を構成する素材として硫黄を含むゴムを用いる場合には、硫黄が溶出しないゴムを用いる必要がある。
【００６５】
一方、導電性助剤ｃ１及びｃ２としては、例えば、天然黒鉛、人造黒鉛、膨張黒鉛等の黒鉛、メソフェーズカーボン、アセチレンブラック、ケッチェンブラック等のカーボンブラック、グラッシーカーボン等のカーボン粉末が挙げられる。又、例えば、カーボンナノチューブ等の繊維状カーボンフィラー、酸化亜鉛、酸化錫、酸化インジウム等の金属酸化物微粒子、ポリピロール、ポリアニリン等の導電性ポリマー粒子等を用いることも可能である。ここで、導電性助剤ｃ１及びｃ２を例えば繊維状のゴムｒ２の表面に設ける方法としては、インク化した導電性助剤をメッシュシートに塗布・乾燥させる方法や、インク化した導電性助剤にメッシュシートを浸漬させ乾燥させる方法等が挙げられる。又、スパッタリングにより導電性助剤ｃ１及びｃ２をメッシュシートの表面に設ける方法が挙げられる。尚、分散媒としては、特に限定されないが、例えば、エタノール等のアルコールに代表される有機溶媒、或いは、水等を用いることが可能である。
【００６６】
又、親水性層ｈ１を形成する方法としては、例えば、窒素プラズマ処理又はオゾン処理等による表面改質法や、過酸化水素水への浸漬による表面改質法や、酸化チタン等の親水性の高い微粒子を表面に塗布する方法や、グラフト重合により表面に親水性官能基を付与する方法等が挙げられる。一方、撥水性層ｈ２を形成する方法としては、例えば、低分子フッ素化合物、フッ素樹脂、シリコン等を塗布又は化学蒸着する方法や、窒素プラズマ処理による表面改質法や、グラフト重合により表面に疎水性官能基を付与する方法等が挙げられる。
【００６７】
次に、本発明の実施の形態に係る高分子電解質形燃料電池におけるメッシュシートの配設形態について説明する。
【００６８】
図２（ｂ）は、本発明の実施の形態に係る単電池におけるメッシュシートの配設形態を模式的に示す断面図である。尚、図２（ｂ）では、便宜上、単電池の一部を抜粋して示している。
【００６９】
図２（ｂ）に示すように、本発明の実施の形態に係る単電池１００ａでは、メッシュシート１０８ｂがセパレータ１０５ｂとガス拡散層１０３ｂとの間に配設されている。又、この単電池１００ａでは、図２（ｂ）では図示しないが、メッシュシート１０８ａがセパレータ１０５ａとガス拡散層１０３ａとの間に配設されている。そして、図１に示すように、各単電池１００ａが一対の集電板１０６ａ及び１０６ｂと絶縁板とを介して一対の端板１０７ａ及び１０７ｂにより挟持され、これが締結ボルトにより締結されて、各メッシュシート１０８ａ及び１０８ｂが各単電池１００ａの内部で固定されている。
【００７０】
ここで、図２（ｂ）に示すように、メッシュシート１０８ｂにおける酸化剤ガス流路１１５ｂとガス拡散層１０３ｂとの間に位置する部分は、締結ボルトにより締結される際に加圧されないため、締結される前の形状を保持している。一方、メッシュシート１０８ｂにおけるセパレータ１０５ｂの凸部とガス拡散層１０３ｂとの間に位置する部分は、締結ボルトにより締結される際に加圧され、自ら変形しながら、ガス拡散層１０３ｂの表層部に食い込んでいる。そして、この部分では、セパレータ１０５ｂの一部とガス拡散層１０３ｂの一部とが直に接触している。これにより、セパレータ１０５ｂとガス拡散層１０３ｂとの電気的な接続が確実に確保されている。このように、セパレータ１０５ｂとガス拡散層１０３ｂとの電気的な接続が確実に確保されるのは、ガス拡散層１０３ｂが適度な弾性を有していると共に、メッシュシート１０８ａ及び１０８ｂの主成分が熱可塑性又は熱硬化性の樹脂或いはゴムにより構成されているからである。
【００７１】
又、本発明の実施の形態に係る各単電池１００ａでは、各セパレータ１０５ａ及び１０５ｂの表面はプラズマ処理等の適切な親水処理により親水性を有し、かつ各ガス拡散層１０３ａ及び１０３ｂの表面はＰＴＦＥにより適切に処理されて撥水性を有している。そして、本発明の実施の形態に係る各単電池１００ａでは、各セパレータ１０５ａ及び１０５ｂの表面が有する親水性の程度を各々Ｈ１とし、各メッシュシート１０８ａ及び１０８ｂの表面が有する親水性の程度を各々Ｈ２とし、各ガス拡散層１０３ａ及び１０３ｂの表面が有する親水性の程度を各々Ｈ３とする場合、式（１）に示す関係が成立している。この点が、本発明の実施の形態に係る高分子電解質形燃料電池１００における構造上の第二の特徴点である。
【００７２】
Ｈ１＞Ｈ２＞Ｈ３  ・・・（１）
具体的には、本発明の実施の形態に係る高分子電解質形燃料電池１００の各単電池１００ａでは、各ガス拡散層１０３ａ及び１０３ｂの表面の親水性を、水の接触角が１５０〜１８０°となるように調整する。又、各メッシュシート１０８ａ及び１０８ｂの表面の親水性を、水の接触角が４０〜１００°、好ましくは６０〜１００°、より一層好ましくは７０〜９０°となるように調整する。又、各セパレータ１０５ａ及び１０５ｂの表面の親水性を、水の接触角が約１０°となるように調整する。このように、本発明では、各ガス拡散層１０３ａ及び１０３ｂと各セパレータ１０５ａ及び１０５ｂの主面との間にメッシュシート１０８ａ及び１０８ｂを挿設すると共に、各ガス拡散層１０３ａ及び１０３ｂから各メッシュシート１０８ａ及び１０８ｂを介して各セパレータ１０５ａ及び１０５ｂが有する流路に向けて親水性の程度が次第に上昇するように構成する。
【００７３】
尚、これまで、ガス拡散層のような微細孔構造体、及び、メッシュシートのような繊維集合体の表面の親水性を評価することは、一般的には困難であった。そこで本願の発明者らは、温度と湿度とを制御することにより測定対象の表面に細かな結露水を作り出し、これを観察することで接触角の測定を行い、これをもって親水性の尺度とした。
【００７４】
具体的には、被測定対象物を１ｃｍ角程度の大きさに切り取り、これを株式会社ニコンインステック社製環境制御型電子顕微鏡Ｑｕａｎｔａ２００のチャンバーの内部にセットした。そして、そのチャンバーの内部の温度を１℃としかつその内部の圧力を５Ｐａとした後、水蒸気によりその内部の圧力を６６０Ｐａとすることで、被測定対象物の表面に１００μｍ以下の結露水を作り出した。これらの結露水の画像を取得して、接触角の測定を行った。そして、このような接触角の測定を２０箇所以上行い、これにより得られた接触角のデータθを用いてｃｏｓθの平均値ｍと標準偏差σとを各々求め、ｍ±２σの値を被測定対象物の表面の親水性の尺度とした。
【００７５】
最後に、本発明により得られるガス拡散層上からの水の排出メカニズムについて説明する。
【００７６】
図４は、本発明の実施の形態に係る高分子電解質形燃料電池が備えるガス拡散層の表面で水滴が経時的に排出される過程を示す模式図である。
【００７７】
本発明の実施の形態に係る高分子電解質形燃料電池１００では、従来の一般的な高分子電解質形燃料電池の場合と同様、燃料ガスと酸化剤ガスとの電気化学的な反応により水が生成する。そして、その生成した水が、各ガス拡散層１０３ａ及び１０３ｂの表面に水滴状に滞留する。
【００７８】
具体的に説明すると、図４（ａ）に示すように、高分子電解質形燃料電池１００の発電運転の際、酸化剤ガス流路１１５ｂと対向するガス拡散層１０３ｂの表面には、燃料ガスと酸化剤ガスとの電気化学的な反応により、例えば水滴ｗ１ａ〜ｗ３ａが発生する。燃料ガス流路１１５ａと対向するガス拡散層１０３ａの表面においても、これと同様にして、水滴が発生する。この場合、図４（ｂ）では図示しないが、高分子電解質形燃料電池１００の発電運転時間が経過すると、燃料ガスと酸化剤ガスとの電気化学的な反応により生成する水が順次供給されて、水滴ｗ１ａ〜ｗ３ａが次第に大型化する。
【００７９】
本発明の実施の形態に係る高分子電解質形燃料電池１００の構成では、各ガス拡散層１０３ａ及び１０３ｂと各セパレータ１０５ａ及び１０５ｂとの間に、メッシュシート１０８ａ及び１０８ｂが各々配設されている。つまり、この高分子電解質形燃料電池１００では、各ガス拡散層１０３ａ及び１０３ｂの表面に発生する水滴ｗ１ａ〜ｗ３ａを各燃料ガス流路１１５ａ及び各酸化剤ガス流路１１５ｂの壁面へ積極的に移動させるための親水性の排水経路が構成されている。又、この親水性の経路には、上述したように、Ｈ１＞Ｈ２＞Ｈ３なる関係式が成り立つよう、その親水性の程度に勾配が設けられている。
【００８０】
従って、図４（ｂ）に示すように、各ガス拡散層１０３ａ及び１０３ｂの表面に生成しかつその後成長した水滴ｗ１ｂ〜ｗ３ｂは、各メッシュシート１０８ａ及び１０８ｂを構成する導電性繊維（図２（ａ）に示す導電性繊維ｆ１及びｆ２）に沿って各燃料ガス流路１１５ａ及び各酸化剤ガス流路１１５ｂの壁面に移動する。そして、この移動した水滴ｗ１ｂ〜ｗ３ｂが結露水ｃｗに混ざり合う。本発明では、かかる水滴の移動が、発電運転中の高分子電解質形燃料電池１００において連続的に行われる。
【００８１】
ここで、各燃料ガス流路１１５ａ及び各酸化剤ガス流路１１５ｂの壁面に位置する結露水ｃｗは、逐次供給される燃料ガス及び酸化剤ガスにより押し出されて、各燃料ガス流路１１５ａ及び各酸化剤ガス流路１１５ｂの壁面を伝わり、高分子電解質形燃料電池１００から逐次排出される。
【００８２】
そして、図４（ｃ）に示すように、各ガス拡散層１０３ａ及び１０３ｂの表面に発生した水滴が逐次排出されるので、各ガス拡散層１０３ａ及び１０３ｂの表面状態は、各燃料ガス流路１１５ａ及び各酸化剤ガス流路１１５ｂから各触媒層１０２ａ及び１０２ｂへの燃料ガス及び酸化剤ガスの供給を一切阻害しない好適な表面状態で維持される。
【００８３】
以上、本発明によれば、その発電運転により生成する水がガス拡散層上に滞留することを確実に防止可能な、良好な排水性を有する高分子電解質形燃料電池を提供することが可能になる。
【００８４】
即ち、本発明によれば、ガス拡散層上にメッシュシートを配設すると共に、ガス拡散層の表面からメッシュシートを介して燃料ガス流路及び酸化剤ガス流路の表面に向けて親水性の程度を上昇させるので、ガス拡散層上に発生する水滴を燃料ガス流路及び酸化剤ガス流路の壁面に効果的に誘導することが可能になる。尚、ガス拡散層の表面からメッシュシートを介して燃料ガス流路及び酸化剤ガス流路の表面に向けて親水性の程度を上昇させない場合には、ガス拡散層上に発生した水滴が滞留することになり、燃料ガス及び酸化剤ガスのガス拡散層への拡散が阻害される。
【００８５】
又、本発明では、各単電池を締結する際の圧力によりメッシュシートが変形して、ガス拡散層とセパレータとが電気的に接続される。これにより、ガス拡散層とセパレータとの電気的な接触抵抗を低減することが可能となる。尚、金属のように変形困難な硬い材料を用いてメッシュシートを構成すると、各単電池を締結する際の圧力程度ではメッシュシートが変形しないので、ガス拡散層とセパレータとの接触面積を十分に確保することができない。従って、金属等の硬い材料を用いてメッシュシートを構成すると、ガス拡散層とセパレータとの電気的な接触抵抗を低減することはできない。
【００８６】
又、本発明では、メッシュシートが、導電性助剤が混合された樹脂、又は、導電性助剤が付着された樹脂等により構成されている。これにより、ガス拡散層とセパレータとの間の電子の移動経路を更に確保することができるので、ガス拡散層とセパレータとの電気的な接触抵抗を更に低減することが可能となる。
【００８７】
以上の効果により、本発明によれば、その発電運転中に燃料ガス流路及び酸化剤ガス流路の内部に発生する水滴を速やかに排出するので、水滴により燃料ガス流路及び酸化剤ガス流路から各ガス拡散層への燃料ガス及び酸化剤ガスの供給が阻害されることを十分に防止することが可能となる。よって、本発明によれば、所定の出力電力を長期間に渡り安定して供給可能な高分子電解質形燃料電池を提供することが可能になる。
【産業上の利用可能性】
【００８８】
本発明に係る高分子電解質形燃料電池は、その発電運転により生成する水がガス拡散層上に滞留することを確実に防止可能な、良好な排水性を有する高分子電解質形燃料電池として、産業上の利用可能性を十分に備えている。
【００８９】
又、本発明に係る高分子電解質形燃料電池は、定置用の燃料電池システムを構成するための構成要素として、産業上の利用可能性を十分に備えている。
【００９０】
更に、本発明に係る高分子電解質形燃料電池を搭載する燃料電池システムは、自動車及びオートバイ等の移動／輸送機械に搭載する原動力等としても、産業上の利用可能性を十分に備えている。
【図面の簡単な説明】
【００９１】
【図１】図１は、本発明の実施の形態に係る高分子電解質形燃料電池の特徴的な構成を模式的に示す斜視図である。
【図２】図２（ａ）は、本発明の実施の形態に係るメッシュシートの特徴的な構成を模式的に示す斜視図である。又、図２（ｂ）は、本発明の実施の形態に係る単電池におけるメッシュシートの配設形態を模式的に示す断面図である。
【図３】図３（ａ）及び（ｂ）は、本発明の実施の形態に係るメッシュシートを構成可能な導電性繊維の他の構成を模式的に例示する断面図である。
【図４】図４は、本発明の実施の形態に係る高分子電解質形燃料電池が備えるガス拡散層の表面で水滴が経時的に排出される過程を示す模式図である。
【図５】図５は、従来の一般的な高分子電解質形燃料電池の構成を模式的に示す斜視図である。
【図６】図６は、従来の一般的な高分子電解質形燃料電池が備えるガス拡散層の表面で水滴が経時的に大型化する過程を示す模式図である。
【符号の説明】
【００９２】
１００  高分子電解質形燃料電池
１００ａ  単電池
１０１  電解質膜−電極積層体
１０２  高分子電解質膜
１０２ａ，１０２ｂ  触媒層
１０３ａ，１０３ｂ  ガス拡散層
１０４ａ，１０４ｂ  ガスケット
１０５ａ，１０５ｂ  セパレータ
１０６ａ，１０６ｂ  集電板
１０７ａ，１０７ｂ  端板
１０８ａ，１０８ｂ  メッシュシート
１１５ａ  燃料ガス流路
１１５ｂ  酸化剤ガス流路
２００  高分子電解質形燃料電池
２００ａ  単電池
２０１  電解質膜−電極積層体
２０２  高分子電解質膜
２０２ａ，２０２ｂ  触媒層
２０３ａ，２０３ｂ  ガス拡散層
２０４ａ，２０４ｂ  ガスケット
２０５ａ，２０５ｂ  セパレータ
２０６ａ，２０６ｂ  集電板
２０７ａ，２０７ｂ  端板
２１５ａ  燃料ガス流路
２１５ｂ  酸化剤ガス流路
ｈｆ１，ｈｆ２  貫通孔
ｈｏ１，ｈｏ２  貫通孔
ｈｗ１，ｈｗ２  貫通孔
ｆ１，ｆ２  導電性繊維
ｄ  格子幅
ｈ１  親水性層
ｈ２  撥水性層
ｃ１，ｃ２  導電性助剤
ｒ１  樹脂
ｒ２  ゴム
ｗ１ａ〜ｗ３ａ  水滴
ｗ１ｂ〜ｗ３ｂ  水滴
ｗ１ｃ〜ｗ３ｃ  水滴
ｃｗ  結露水
【図１】
2008176971.tif 000003
【図２】
2008176971.tif 000004
【図３】
2008176971.tif 000005
【図４】
2008176971.tif 000006
【図５】
2008176971.tif 000007
【図６】
2008176971.tif 000008